(57)【要約】【課題】  強度−靭性バランスに優れた高強度中空スタビライザ用電縫鋼管および高強度中空スタビライザの製造方法を提案する。【解決手段】  質量％で、Ｃ：0.20〜0.38％、Si、Mn、Alを適正量に調整し、Ｗ：0.01〜1.50％、Ｂ：0.0005〜0.0050％、を含みさらにTi、ＮをTi：0.001〜0.04％、N：0.0010〜0.0100％の範囲でかつＮ／14  ＜  Ti／47.9を満足するように含有する組成の電縫鋼管とする。上記した組成の電縫鋼管を素材とし、成形工程と、該成形された素材に、Ａc３変態点以上でかつ中空スタビライザー全体で最も高い温度に加熱される個所の温度Ｔが、（Ｔ／140）−7.84  ≦  log（Ｗ）  （ここで、Ｗ：Ｗの含有量（質量％））を満足するように加熱したのち急冷する焼入れ処理と、あるいはさらに350℃以下の温度に加熱し冷却する焼戻処理を施す熱処理工程を順次施し中空スタビライザーとする。【選択図】  図１
2006206999.tif 000002
【特許請求の範囲】
【請求項１】
質量％で、
Ｃ：0.20〜0.38％、                  Si：0.10〜0.50％、
Mn：0.30〜2.00％、                 Al：0.01〜0.10％、
Ｗ：0.01〜1.50％、                  Ｂ：0.0005〜0.0050％、
を含みさらにTi、Ｎを
Ti：0.001〜0.04％、                 N：0.0010〜0.0100％
の範囲で、かつ下記（１）式を満足するように含有し、残部Feおよび不可避的不純物からなる組成を有し、焼入れ処理後あるいは焼入れ焼戻処理後の強度−靭性バランスに優れることを特徴とする高強度中空スタビライザー用電縫鋼管。
記
Ｎ／14  ＜  Ti／47.9          …………（１）
ここで、Ｎ，Ti：各元素の含有量（質量％）
【請求項２】
前記組成に加えてさらに、質量％で、Cr：1.0％以下、Mo：1.0％以下のうちから選ばれた１種又は２種を含有する組成とすることを特徴とする請求項１に記載の高強度中空スタビライザー用電縫鋼管。
【請求項３】
前記組成に加えてさらに、質量％で、Nb：0.2％以下、Ｖ：0.2％以下のうちから選ばれた１種又は２種を含有する組成とすることを特徴とする請求項１又は２に記載の高強度中空スタビライザー用電縫鋼管。
【請求項４】
前記組成に加えてさらに、質量％で、Ni：1.0％以下、Cu：1.0％以下のうちから選ばれた１種又は２種を含有する組成とすることを特徴とする請求項１ないし３のいずれかに記載の高強度中空スタビライザー用電縫鋼管。
【請求項５】
前記組成が、不可避的不純物として、質量％で、Ｐ：0.020％以下、Ｓ：0.010％以下、Ｏ：0.005％以下を含む組成であることを特徴とする請求項１ないし４のいずれかに記載の高強度中空スタビライザー用電縫鋼管。
【請求項６】
請求項１ないし５のいずれかに記載の電縫鋼管を素材とし、該素材に成形加工と、焼入れ焼戻処理を施してなる高強度中空スタビライザー。
【請求項７】
電縫鋼管を素材とし、該素材に所定のスタビライザー形状に成形する成形加工を施す成形工程と、該成形された素材に、焼入れ処理あるいはさらに焼戻処理を施す熱処理工程を順次施す中空スタビライザーの製造方法において、
前記電縫鋼管を、質量％で、
Ｃ：0.20〜0.38％、                  Si：0.10〜0.50％、
Mn：0.30〜2.00％、                 Al：0.01〜0.10％、
Ｗ：0.01〜1.50％、                  Ｂ：0.0005〜0.0050％、
を含みさらにTi、Ｎを
Ti：0.001〜0.04％、                 N：0.0010〜0.0100％
の範囲でかつ下記（１）式を満足するように含有し、残部Feおよび不可避的不純物からなる組成を有する鋼管とし、
前記焼入れ処理を、Ａc３変態点以上でかつ中空スタビライザー全体で最も高い温度に加熱される個所の温度Ｔが下記（２）式を満足するように加熱したのち急冷する処理とし、前記焼戻処理を、350℃以下の温度に加熱し冷却する処理として、
前記中空スタビライザーの硬さを所望の硬さに調整することを特徴とする高強度中空スタビライザーの製造方法。
記
Ｎ／14  ＜  Ti／47.9          …………（１）
（Ｔ／140）−7.84  ≦  log（Ｗ）    …………（２）
ここで、Ｔ：焼入れ処理時の加熱に際し、中空スタビライザー全体で最も高い温度に加熱される個所の温度(℃)、Ｎ，Ti、Ｗ：各元素の含有量（質量％）
【請求項８】
前記組成に加えてさらに、質量％で、Cr：1.0％以下、Mo：1.0％以下のうちから選ばれた１種又は２種を含有する組成とすることを特徴とする請求項７に記載の高強度中空スタビライザーの製造方法。
【請求項９】
前記組成に加えてさらに、質量％で、Nb：0.2％以下、Ｖ：0.2％以下のうちから選ばれた１種又は２種を含有する組成とすることを特徴とする請求項７又は８に記載の高強度中空スタビライザーの製造方法。
【請求項１０】
前記組成に加えてさらに、質量％で、Ni：1.0％以下、Cu：1.0％以下のうちから選ばれた１種又は２種を含有する組成とすることを特徴とする請求項７ないし９のいずれかに記載の高強度中空スタビライザーの製造方法。
【請求項１１】
前記組成が、不可避的不純物として、質量％で、Ｐ：0.020％以下、Ｓ：0.010％以下、Ｏ：0.005％以下を含む組成であることを特徴とする請求項７ないし１０のいずれかに記載の高強度中空スタビライザーの製造方法。
【請求項１２】
前記素材が、縮径圧延を施された電縫鋼管であることを特徴とする請求項７ないし１１のいずれかに記載の高強度中空スタビライザーの製造方法。
【請求項１３】
前記焼入れ処理における加熱が、通電加熱であることを特徴とする請求項７ないし１２のいずれかに記載の高強度中空スタビライザーの製造方法。
【請求項１４】
前記焼戻処理後に、ショットブラスト処理を施すことを特徴とする請求項７ないし１３のいずれかに記載の高強度中空スタビライザーの製造方法。
【発明の詳細な説明】
【技術分野】
【０００１】
本発明は、自動車等の車両に使用されるスタビライザに係り、とくに高強度中空スタビライザ用として好適な電縫鋼管および高強度中空スタビライザの製造方法に関する。なお、本発明でいう「高強度」とは、焼入れ焼戻処理後の硬さが、肉厚方向平均でＨＶ400以上である場合をいうものとする。
【背景技術】
【０００２】
従来から、ほとんどの自動車には、コーナーリング時の車体のローリングを緩和したり、高速時の走行安定性を保持するために、スタビライザが装着されている。このスタビライザは、棒鋼を用いた中実のスタビライザが一般的に使用されてきた。しかし、最近では、地球環境保全の観点から自動車車体の軽量化を図ることが要求され、スタビライザにおいても、継目無鋼管や電縫鋼管等を用いた中空スタビライザの採用が検討されるようになっている。
【０００３】
中空スタビライザは、通常、素材である鋼管を冷間で所定の寸法形状に曲げ成形したのち、焼入れ処理あるいは焼入れ焼戻処理を施して製造されている。
このような中空スタビライザは車体の軽量化には大きく寄与するが、中実スタビライザに比べ断面積が大幅に減少するため、素材として使用する鋼管には従来以上に優れた強度靭性を有すること、複雑な形状に加工できるように曲げ加工性に優れること、高い疲労強度を確保できるための十分な焼入れ性を有すること、などが要求される。
【０００４】
このような要求に対し、例えば、特許文献１には、Ｃ、Si、Mn、Cr、Ｐ、Ｓ、Alの適正量を含み、さらに、Ｎ＋Ｏ：200ppm以下、Ti：４〜10×（Ｎ＋Ｏ）％、Ｂ：0.0005〜0.009％を含み、さらにＣ、Si、Mn、Cr含有量を、理想臨界直径ＤＩ  が1.0in以上、Ｃeqが0.48％以下となるように調整したスラブを用いて、熱間圧延し、巻取温度を570〜690℃に調整して巻取る中空スタビライザ用電縫鋼管用鋼の製造方法が提案されている。また、特許文献２には、Ｃ、Si、Mn、Cr、Ｐ、Ｓ、Alの適正量を含み、さらに、Ｎ＋Ｏ：200ppm以下、Ti：４〜12×（Ｎ＋Ｏ）％、Ｂ：0.0005〜0.009％を含み、さらにＣ、Si、Mn、Cr含有量を、理想臨界直径ＤＩ  が1.0in以上、Ｃeqが0.48％以下となるように調整した中空スタビライザ用電縫鋼管用鋼が提案されている。これらの技術によれば、機械的性質、熱処理特性のよい電縫鋼管が製造でき、信頼性が高い中空スタビライザを製造できるとしている。
【０００５】
また、特許文献３には、Ｃ、Si、Mn、Ｐ、Ｓの適正量と、Ti：0.020〜0.050％、Ｂ：0.0005〜0.0050％を含み、さらにCr：0.20〜0.50％、Mo：0.5％以下、Nb：0.015〜0.050％のうちの１種以上、あるいはさらにCa：0.0050％以下を含む鋼を素材として製造された電縫鋼管に850〜950℃でノルマライズ処理を施した後、焼入れする、ドアインパクトビーム、スタビライザ等に好適な高強度高延性電縫鋼管の製造方法が提案されている。
【０００６】
また、特許文献４には、Ｃ、Si、Mn、Alの適正量と、Cr：0.10〜1.00％、Mo：0.005〜1.00％、Ti：0.001〜0.02％、Ｂ：0.0005〜0.0050％、Ｎ：0.0010〜0.0100％を含み、さらにＮ／14＜Ti／47.9を満足し、あるいはさらに理想臨界直径Ｄi が1.0in以上となるように調整した組成を有する中空スタビライザ用電縫溶接鋼管が提案されている。この技術によれば、母材と電縫溶接部との硬度差が少ない電縫溶接鋼管が得られ、疲労耐久性が向上した中空スタビライザが製造できるとしている。
【特許文献１】特公昭61−45688号公報
【特許文献２】特公平１−58264号公報
【特許文献３】特開平６−93339号公報
【特許文献４】国際公開第 02／070767 A1号パンフレット
【発明の開示】
【発明が解決しようとする課題】
【０００７】
最近では自動車部品への要求性能がさらに高くなる傾向であり、中空スタビライザには耐久性を高めるため更なる高い疲労強度を具備することが熱望されている。しかし、特許文献１〜４に記載された従来組成の電縫鋼管を素材として用いた中空スタビライザでは、その要望に十分に対応できないという問題があった。というのは、疲労強度を高くするために、特許文献１〜４に記載された従来組成の範囲内でＣ含有量を増加したり、あるいは焼戻温度を低温としたりして焼入れ焼戻処理後の強度（硬さ）を高くすると、靭性が著しく劣化する。またとくに、鋼管に冷間で曲げ成形加工を施し所定の寸法形状に成形した中空スタビライザでは、焼入れ処理に際して通電加熱すると、曲げ部の偏肉部に電流が多く流れ高温に加熱されるという現象がある。このため、曲げ部では焼入れ処理後の強度（硬さ）が高くなるが、靭性が著しく劣化する。このようなことから、スタビライザ製造に際し、焼入れ焼戻処理後の強度（硬さ）が高くなっても優れた靭性が確保できる電縫鋼管、さらには焼入れ処理時に高温に加熱されても、優れた靭性が確保できる電縫鋼管が要望されている。
【０００８】
本発明は、このような従来技術の問題を有利に解決し、焼入れ焼戻処理後に、肉厚方向の平均硬さＨＶがＨＶ400以上の高強度で、かつシャルピー衝撃試験の破面遷移温度vTrs(℃)が次式vTrs＜20／67×（ＨＶ−400）−120を満足する高靭性を有し、強度−靭性バランスに優れた、高強度中空スタビライザ用として好適な電縫鋼管および高強度中空スタビライザの製造方法を提案することを目的とする。
【０００９】
なお、{20／67×（ＨＶ−400）−120}は肉厚方向平均硬さＨＶがＨＶ400以上である従来技術相当材のvTrs（℃）の最低値を意味する。
【課題を解決するための手段】
【００１０】
本発明者らは、上記した課題を達成するため、焼入れ焼戻処理後の強度（硬さ）と靭性に及ぼす各種要因の影響について鋭意検討した。その結果、Ｗを適正量含有させた鋼管組成とすることにより、焼入れ処理時に加熱温度を1000℃という高温に加熱したのち急冷しても、焼入れ焼戻処理後の硬さがＨＶ400以上の高強度でかつvTrsが従来技術相当材のvTrsの；最低値{20／67×（ＨＶ−400）−120}より低温の優れた靭性を確保でき、強度−靭性バランスを顕著に改善できることを見出した。
【００１１】
まず、本発明の基礎になった実験結果について説明する。
質量％で、0.25％Ｃ−0.2％Si−0.5％Mn−0.024％Ti−0.002％Ｂを基本組成とし、あるいはさらに、Cu、Ni、Cr、Mo、Ｗ等の合金元素の含有量を種々変化させて含む各種熱延鋼板(板厚：5mm)を素材として、冷間で管状に成形したのち、突合せ部分を高周波電気抵抗溶接して各種電縫鋼管（25.4mmφ×肉厚5mm）とした。これら電縫鋼管に、通電加熱により外表面の温度が1000℃となるように加熱したのち水槽に浸漬する焼入れ処理を施し、ついで種々の温度で20min間加熱する焼戻処理を施した。焼戻処理済み電縫鋼管から試験片を採取し、断面硬さの測定および鋼管長さ方向を試験片長さ方向とする２mmＶノッチ試験片（試験片厚さ2.5mm）を用いたシャルピー衝撃試験を実施し、硬さＨＶ（肉厚方向平均値）および破面遷移温度vTrsを求め、強度、靭性を評価した。得られた結果をＨＶ−vTrsの関係として図１に示す。
【００１２】
図１から、基本組成、および基本組成にCu、Ni、Cr、Moをそれぞれ添加した電縫鋼管のvTrsはいずれもＨＶ400以上では従来技術相当材のvTrsの最低値：{20／67×（ＨＶ−400）−120}より高温であるのに対し、基本組成にＷを含む電縫鋼管のvTrsは{20／67×（ＨＶ−400）−120}よりすべての硬さＨＶにわたって低温側となっており、Ｗを適正量含有することにより、肉厚方向平均硬さＨＶがＨＶ400以上の高強度においても、強度−靭性バランスが顕著に改善されることがわかる。例えば、同一硬さ（ＨＶ450）で比較すると、従来技術相当材のvTrsの最低値は−105℃であるのに対し、基本組成にＷ（：0.3質量％）含む電縫鋼管のvTrsは−118℃である。
【００１３】
また、質量％で、0.25％Ｃ−0.2％Si−0.5％Mn−0.024％Ti−0.002％Ｂを基本組成とし、さらに、Ｗを無添加、又はＷを0.001〜1.5％の範囲で含む各熱延鋼板(板厚：5mm)を素材として、冷間で管状に成形したのち、突合せ部分を高周波電気抵抗溶接して電縫鋼管（25.4mmφ×肉厚5mm）とした。通電加熱により外表面をＴ：800〜1050℃の各温度に加熱したのち水槽に浸漬する焼入れ処理を施し、ついで種々の温度で20min間加熱する焼戻処理を施した。焼戻処理済み電縫鋼管から試験片を採取し、断面硬さの測定および鋼管長さ方向を試験片長さ方向とする２mmＶノッチ試験片（厚さ：2.5mm）を用いたシャルピー衝撃試験を実施し、硬さＨＶ（肉厚方向平均値）および破面遷移温度vTrsを求めた。得られた値から強度（硬さ）と靭性の関係を求め、各電縫鋼管の硬さがＨＶ450となる場合の靭性vTrsを推定した。得られた結果を、焼入れ処理時の加熱温度Ｔと破面遷移温度vTrsの関係で図２に示す。
【００１４】
図２から、破面遷移温度vTrs：−110℃が得られる、焼入れ処理の加熱温度ＴとＷ含有量との関係を求め、図３に示す。
図３から、下記（２）式
（Ｔ／140）−7.84  ≦  log（Ｗ）    …………（２）
ここで、Ｔ：焼入れ処理時の加熱温度(℃)、
Ｗ：Ｗ含有量（質量％）
を満足するように、Ｗ含有量に応じて焼入れ処理時の加熱温度（均一に加熱されない場合には、最も高温に加熱される個所の温度）を調整するか、あるいは焼入れ処理時の加熱温度（均一に加熱されない場合には、最も高温に加熱される個所の温度）に応じてＷ含有量を調整することにより、ＨＶ450という高硬度にもかかわらず、vTrs：−110℃以下の高靭性が得られ、Ｗ無添加材に比較して靭性が顕著に改善されることがわかる。
【００１５】
本発明は、上記した知見に基づき、さらに検討を加えて完成されたものである。すなわち、本発明の要旨はつぎのとおりである。
（１）質量％で、Ｃ：0.20〜0.38％、Si：0.10〜0.50％、Mn：0.30〜2.00％、Al：0.01〜0.10％、Ｗ：0.01〜1.50％、Ｂ：0.0005〜0.0050％、を含みさらにTi、ＮをTi：0.001〜0.04％、N：0.0010〜0.0100％の範囲でかつ次（１）式
Ｎ／14  ＜  Ti／47.9          …………（１）
（ここで、Ｎ，Ti：各元素の含有量（質量％））
を満足するように含有し、残部Feおよび不可避的不純物からなる組成を有し、焼入れ焼戻処理後の強度−靭性バランスに優れることを特徴とする高強度中空スタビライザー用電縫鋼管。
（２）（１）において、前記組成に加えてさらに、質量％で、Cr：1.0％以下、Mo：1.0％以下のうちから選ばれた１種又は２種を含有する組成とすることを特徴とする高強度中空スタビライザー用電縫鋼管。
（３）（１）または（２）において、前記組成に加えてさらに、質量％で、Nb：0.2％以下、Ｖ：0.2％以下のうちから選ばれた１種又は２種を含有する組成とすることを特徴とする高強度中空スタビライザー用電縫鋼管。
（４）（１）ないし（３）のいずれかにおいて、前記組成に加えてさらに、質量％で、Ni：1.0％以下、Cu：1.0％以下のうちから選ばれた１種又は２種を含有する組成とすることを特徴とする高強度中空スタビライザー用電縫鋼管。
（５）（１）ないし（４）のいずれかにおいて、前記組成が、不可避的不純物として、質量％で、Ｐ：0.020％以下、Ｓ：0.010％以下、Ｏ：0.005％以下を含む組成であることを特徴とする高強度中空スタビライザー用電縫鋼管。
（６）（１）ないし（５）のいずれかに記載の電縫鋼管を素材とし、該素材に成形加工と、焼入れ焼戻処理を施してなる高強度中空スタビライザー。
（７）電縫鋼管を素材とし、該素材に所定のスタビライザー形状に成形する成形加工を施す成形工程と、該成形された素材に、焼入れ処理あるいはさらに焼戻処理を施す熱処理工程を順次施す中空スタビライザーの製造方法において、前記電縫鋼管を、質量％で、Ｃ：0.20〜0.38％、Si：0.05〜0.50％、Mn：0.30〜2.00％、Al：0.01〜0.10％、Ｗ：0.01〜1.50％、Ｂ：0.0005〜0.0050％、を含みさらにTi、ＮをTi：0.001〜0.04％、N：0.0010〜0.0100％の範囲でかつ次（１）式
Ｎ／14  ＜  Ti／47.9          …………（１）
（ここで、Ｎ，Ti：各元素の含有量（質量％））
を満足するように含有し、残部Feおよび不可避的不純物からなる組成を有する鋼管とし、前記焼入れ処理を、Ａc３変態点以上でかつ中空スタビライザー全体で最も高い温度に加熱される個所の温度Ｔが次（２）式
（Ｔ／140）−7.84  ≦  log（Ｗ）    …………（２）
（ここで、Ｔ：焼入れ処理時の加熱に際し、中空スタビライザー全体で最も高い温度に加
熱される個所の温度(℃)、Ｗ：Ｗの含有量（質量％））
を満足するように加熱したのち急冷する処理とし、前記焼戻処理を、350℃以下の温度に加熱し冷却する処理として、前記中空スタビライザーの硬さを所望の硬さに調整することを特徴とする高強度中空スタビライザーの製造方法。
（８）（７）において、前記組成に加えてさらに、質量％で、Cr：1.0％以下、Mo：1.0％以下のうちから選ばれた１種又は２種を含有する組成とすることを特徴とする高強度中空スタビライザーの製造方法。
（９）（７）又は（８）において、前記組成に加えてさらに、質量％で、Nb：1.0％以下、Ｖ：1.0％以下のうちから選ばれた１種又は２種を含有する組成とすることを特徴とする高強度中空スタビライザーの製造方法。
（１０）（７）ないし（９）のいずれかにおいて、前記組成に加えてさらに、質量％で、Ni：1.0％以下、Cu：1.0％以下のうちから選ばれた１種又は２種を含有する組成とすることを特徴とする高強度中空スタビライザーの製造方法。
（１１）（７）ないし（１０）のいずれかにおいて、前記組成が、不可避的不純物として、質量％で、Ｐ：0.020％以下、Ｓ：0.010％以下、Ｏ：0.005％以下を含む組成であることを特徴とする高強度中空スタビライザーの製造方法。
（１２）（７）ないし（１１）のいずれかにおいて、前記素材が、縮径圧延を施された電縫鋼管であることを特徴とする高強度中空スタビライザーの製造方法。
（１３）（７）ないし（１２）のいずれかにおいて、前記焼入れ処理における加熱が、通電加熱であることを特徴とする高強度中空スタビライザーの製造方法。
（１４）（７）ないし（１３）のいずれかにおいて、前記焼入れ処理後に、または前記焼戻処理後に、ショットブラスト処理を施すことを特徴とする高強度中空スタビライザーの製造方法。
【発明の効果】
【００１６】
本発明によれば、従来では得られなかったような、高強度（高硬度）でかつ高靭性を有し、強度（硬さ）−靭性バランスに優れた中空スタビライザを容易にしかも安定して製造でき、産業上格段の効果を奏する。また、本発明にしたがって製造された中空スタビライザは、各部における機械的特性のばらつきが少なく、しかも高い疲労強度を有し、自動車部品の耐久性向上に寄与するという効果もある。
【発明を実施するための最良の形態】
【００１７】
まず、本発明電縫鋼管の組成限定理由について説明する。なお、以下、質量％は単に％で記す。
Ｃ：0.20〜0.38％
Ｃは、固溶して、あるいは炭化物、炭窒化物として析出して鋼材の強度を増加させる元素であり、本発明では素材である鋼管の強度や、製品である中空スタビライザの焼入れ処理後硬さを所定値以上とするために、0.20％以上の含有を必要とする。一方、0.38％を超える含有は、焼入れ処理後の靭性が低下する。このため、Ｃは、0.20〜0.38％の範囲に限定した。なお、好ましくは強度−靭性バランスの観点から0.24〜0.35％である。
【００１８】
Si：0.05〜0.50％
Siは、脱酸剤として作用するとともに、固溶して鋼の強度を増加させる元素であり、本発明では0.05％以上の含有を必要とするが、0.50％を超えて含有しても、脱酸剤としての効果が飽和するうえ、電縫溶接時に介在物を生じやすく、かえって電縫溶接部の健全性に悪影響を及ぼす。このため、Siは0.05〜0.50％の範囲に限定した。なお、好ましくは0.10〜0.30％である。
【００１９】
Mn：0.30〜2.00％
Mnは、固溶して、あるいは焼入れ性の増加を介して、鋼材の強度を増加させる元素であり、本発明では素材である鋼管の強度や、製品である中空スタビライザの焼入れ処理後硬さを所定値以上とするために、0.30％以上の含有を必要とする。一方、2.00％を超えて含有すると、残留オーステナイト（以下、残留γともいう）が生じやすくなり焼戻後の靭性が低下する。このため、Mnは0.30〜2.00％の範囲に限定した。なお、好ましくは、0.3〜1.0％である。
【００２０】
Al：0.01〜0.10％
Alは、脱酸剤として作用するとともに、AlNとしてＮを固定し、焼入れ性向上に有効な固溶Ｂを所定量以上確保することに有効に作用する。このような効果を得るためには、0.01％以上の含有を必要とするが、0.10％を超えて含有すると、介在物量が増加し、疲労寿命を低下させる場合がある。このため、Alは0.01〜0.10％の範囲に限定した。なお、好ましくは0.02〜0.04％である。
【００２１】
Ｗ：0.01〜1.50％
Ｗは、鋼の焼入れ性を高めるとともに、焼入れ焼戻処理後の靭性を向上させ、強度（硬さ）−靭性バランスを向上させる本発明で最も重要な元素である。このような効果を得るためには0.01％以上の含有を必要とする。一方、1.50％を超えて含有しても、効果が飽和し含有量に見合う効果を期待できず経済的に不利となる。このため、Ｗは0.01〜1.50％の範囲に限定した。なお、中空スタビライザの焼入れ処理時の加熱温度Ｔが限定される場合には、次（２）式
（Ｔ／140）−7.84  ≦  log（Ｗ）    …………（２）
（ここで、Ｔ：焼入れ処理時の加熱に際し、中空スタビライザー全体で最も高い温度に加熱される個所の温度(℃)、Ｗ：Ｗの含有量（質量％））
を満足する下限のＷ含有量とすることが好ましい。
【００２２】
Ｂ：0.0005〜0.0050％
Ｂは、鋼の焼入れ性を向上させ、中空スタビライザの焼入れ処理後の硬さを所望の硬さにするとともに、粒界を強化して焼割れの発生を防止する有効な元素である。このような効果を得るために0.0005％以上の含有を必要とする。一方、0.0050％を超えて含有しても、効果が飽和し含有量に見合う効果が期待できず経済的に不利となるとともに、粗大なＢ含有析出物が生成し靭性が低下する場合がある。このため、Ｂは0.0005〜0.0050％の範囲に限定した。さらに好ましくは0.0010〜0.0030％である。
【００２３】
Ti：0.001〜0.04％
Tiは、Ｎと結合し、焼入れ性向上に有効な固溶Ｂを所定量以上確保することに有効に作用するとともに、微細な炭化物を生成して溶接時、熱処理時の結晶粒粗大化を抑制し、靭性を向上させる作用を有する元素である。このような効果を得るためには0.001％以上の含有を必要とする。一方、0.04％を超える含有は、介在物量が増加して靭性が低下する場合がある。このため、Tiは0.001〜0.04％の範囲に限定した。
【００２４】
N：0.0010〜0.0100％
Ｎは、焼戻時に窒化物、炭窒化物として析出し、焼戻処理後に所望の強度（硬さ）を確保するために有効に作用する。このような効果を得るためには0.0010％以上の含有を必要とするが、0.0100％を超える含有は窒化物、炭窒化物の粗大化を促進して、靭性、疲労寿命を低下させる場合がある。このため、Ｎは0.0010〜0.0100％の範囲に限定した。
【００２５】
本発明では、Ti、Ｎは、上記した含有量範囲を満足しかつ次（１）式
Ｎ／14  ＜  Ti／47.9…………（１）
（ここで、Ｎ、Ti：各元素の含有量（質量％））
を満足する範囲に限定する。Ti、Ｎ含有量が、（１）式を満足しない場合には、固溶Ｂが減少して焼入性が低下する。
【００２６】
本発明では、上記した基本成分に加えて、必要に応じて、Cr：1.0％以下、Mo：1.0％以下のうちから選ばれた１種又は２種、および／または、Nb：1.0％以下、Ｖ：1.0％以下のうちから選ばれた１種又は２種、および／または、Ni：1.0％以下、Cu：1.0％以下のうちから選ばれた１種又は２種を、選択して含有できる。
Cr：1.0％以下、Mo：1.0％以下のうちから選ばれた１種又は２種
Cr、Moはいずれも、鋼の焼入れ性を向上させるとともに、微細な炭化物を生成して強度を向上させる元素であり、必要に応じ選択して含有できる。このような効果はそれぞれCr：0.1％以上、Mo：0.1％以上の含有で顕著となる。一方、Cr：1.0％を超えて含有しても効果が飽和して含有量に見合う効果が期待できなくなり経済的に不利となることに加えて、電縫溶接時に介在物を生じやすくなり電縫溶接部の健全性が低下する。また、Mo：1.0％を超えて含有しても効果が飽和して含有量に見合う効果が期待できなくなり経済的に不利となることに加えて、粗大な炭化物を生成して靭性が低下する。このため、Cr：1.0％以下、Mo：1.0％以下にそれぞれ限定することが好ましい。なお、好ましくはCr：0.10〜0.50%、Mo：0.10〜0.50%である。
【００２７】
Nb：1.0％以下、Ｖ：1.0％以下のうちから選ばれた１種又は２種
Nb、Ｖはいずれも、焼戻時に微細な炭化物を生成し強度増加に寄与する元素であり、必要に応じ選択して含有できる。このような効果はそれぞれNb：0.01％以上、Ｖ：0.01％以上の含有で顕著となる。一方、Nb：1.0％、Ｖ：1.0％をそれぞれ超えて含有しても、効果が飽和して含有量に見合う効果が期待できなくなり経済的に不利となる。このため、Nb：1.0％以下、Ｖ：1.0％以下にそれぞれ限定することが好ましい。なお、より好ましくはNb：0.012〜0.020%、Ｖ：0.012〜0.020%である。
【００２８】
Ni：1.0％以下、Cu：1.0％以下のうちから選ばれた１種又は２種
Ni、Cuはいずれも、鋼の焼入れ性を向上させ、スタビライザの強度を増加させる元素であり、必要に応じ選択して含有できる。このような効果はそれぞれNi：0.1％以上、Cu：0.1％以上の含有で顕著となる。一方、Ni：1.0％、Cu：1.0％をそれぞれ超えて含有しても効果が飽和し、含有量に見合う効果が期待できなくなり経済的に不利となるとともに、加工性が低下する。このため、Ni：1.0％以下、Cu：1.0％以下にそれぞれ限定することが好ましい。なお、より好ましくはNi：0.25〜0.50%、Cu：0.25〜0.50%である。
【００２９】
上記した成分以外の残部は、Feおよび不可避的不純物である。不可避的不純物としては、Ｐ：0.020％以下、Ｓ：0.010％以下、Ｏ：0.005％以下に制限することが好ましい。
Ｐは、溶接割れ性、靭性に悪影響を及ぼす元素であり0.020％以下に低減することが好ましい。
Ｓは、鋼中では介在物（硫化物）として存在し、鋼管の加工性、靭性、疲労寿命等を低下させるとともに、再熱割れ感受性をも増大させるため、0.010％以下に低減することが好ましい。なお、より好ましくは0.005％以下である。
【００３０】
Ｏは、鋼中では介在物（酸化物）として存在し、鋼管の加工性、靭性、疲労寿命等を低下させるため、0.005％以下に低減することが好ましい。なお、より好ましくは0.002％以下である。
本発明電縫鋼管の製造方法は、上記した組成を有する鋼板を使用すること以外はとくに限定する必要はないが、鋼管長手方向のｒ値が大きく、スタビライザ形状に曲げ成形加工するに際し発生する減肉、増肉量が小さい鋼管が得られる製造方法を採用することが望ましい。減肉、増肉量が小さくなることにより、スタビライザの焼入れ処理時の加熱に際し、温度むらが小さくなり、スタビライザの強度（硬さ）−靭性バランスをより一層向上させることができる。
【００３１】
なお、鋼管長手方向のｒ値が大きく、曲げ成形加工時の減肉、増肉量が小さい鋼管を得る方法としては、上記した組成を有する鋼管に、さらに縮径圧延を施す方法がある。好ましい縮径圧延としては、例えば、鋼管を、Ａc３変態点以上に加熱し、引き続き、縮径圧延し、650〜850℃の範囲の温度で縮径率：20％以上の縮径圧延を行って仕上げる方法が例示できる。このような縮径圧延を施された電縫鋼管は、素材として、とくに細径厚肉の中空スタビライザを製造するうえで有利である。
【００３２】
つぎに、本発明の中空スタビライザの製造方法について説明する。
本発明では、上記した組成を有し、好ましくは上記した縮径圧延を含む製造方法で製造された電縫鋼管を素材として、該素材に成形工程と熱処理工程を順次施して中空スタビライザとする。
成形工程では、素材である鋼管に、通常の成形方法でスタビライザ形状に成形する。通常の成形方法としては、冷間曲げ加工がある。冷間曲げ加工では、回転引き曲げ、プレス曲げとしてもよい。なお、冷間曲げ加工では、略任意の形状に成形可能なＮＣベンダーを用いることが好ましい。
【００３３】
スタビライザ形状に成形された成形品は、ついで熱処理工程を施される。熱処理工程は、焼入れ処理または、焼入れ処理および焼戻処理からなる。焼入れ処理は、所定の温度（焼入れ温度）に加熱されたのち、焼入れ槽に投入され急冷される処理とすることが好ましい。加熱は、生産性の観点から通電加熱とすることが好ましい。通電加熱は、成形品の両端部を電極でクランプし通電することにより行う方法が、成形品の変形も少なく廉価であることから好ましい。焼入れ槽の冷媒は、水または焼入れ油とすることが好ましい。
【００３４】
焼入れ処理は、Ａc３変態点以上でかつ中空スタビライザー全体で最も高い温度に加熱される個所の温度Ｔが次（２）式
（Ｔ／140）−7.84  ≦  log（Ｗ）    …………（２）
（ここで、Ｔ：焼入れ処理時の加熱に際し、中空スタビライザー全体で最も高い温度に加
熱される個所の温度(℃)、Ｗ：Ｗの含有量（質量％））
を満足するように加熱したのち急冷する処理とすることが好ましい。これにより、焼入れ処理後に、または焼入れ焼戻処理後に、高強度でかつ高靭性を具備する中空スタビライザとすることができる。焼入れ処理の通電加熱時に際し、（２）式が満足されない場合には、焼入れ処理後または焼入れ焼戻処理後の靭性が劣化する。
【００３５】
また、焼戻処理は、350℃以下の温度に加熱し冷却する処理とすることが好ましい。より好ましくは200〜300℃である。焼戻処理を施すことにより靭性が顕著に向上する。焼戻温度が350℃を超えて高くなると、強度(硬さ)が低下し、所望の強度（硬さ）範囲（HV400〜530）を確保できなくなる。硬さがＨＶ530を超えて高くなると遅れ破壊の問題が生じるため実用的ではない。
【００３６】
また、焼入れ処理、あるいは焼入れ処理または焼戻処理後に、ショットブラスト処理を施すことが疲労強度向上の観点から好ましい。なお、ショットブラスト処理は通常の方法を用いればよい。
【実施例】
【００３７】
(実施例１)
表１に示す組成の熱延鋼板（鋼板No.Ａ〜No.Ｗ）を、冷間で管状に成形したのち、突き合わせ部を高周波電気抵抗溶接法を用いて溶接して電縫鋼管（外径25.4mmφ×肉厚5mm）とした。ついで、これら電縫鋼管に表２に示す条件で焼入れ処理および焼戻処理を施した。なお、焼入れ処理は、鋼管外表面が表２に示す加熱温度Ｔとなるように通電加熱した後、水槽に浸漬し急冷する処理とした。
【００３８】
焼入れ処理あるいは焼入れ処理および焼戻処理を施された鋼管から試験片を採取し、硬さ測定、シャルピー衝撃試験を実施した。
硬さ測定は鋼管のＣ断面について行い、鋼管の外表面を起点として肉厚方向に内表面まで、0.4mmピッチで測定し、その平均値を該鋼管の焼入れ焼戻後の硬さとした。硬さはビッカース硬さ計を用いて荷重500gf（4.9Ｎ）で行った。
【００３９】
また、試験片の長さ方向を鋼管の管軸方向（長手方向）に一致させて鋼管から、JIS Z 2202の規定に準拠して削り出し採取した特殊サイズの２mmＶノッチシャルピー衝撃試験片（55mmL×10mmW×2.5mmT）を用い、JIS Z 2242の規定に準拠してシャルピー衝撃試験を行い、破面遷移温度vＴrsを求め、靭性を評価した。
得られた結果を表２に示す。
【００４０】
【表１】
2006206999.tif 000003
【００４１】
【表２】
2006206999.tif 000004
【００４２】
【表３】
2006206999.tif 000005
【００４３】
【表４】
2006206999.tif 000006
【００４４】
【表５】
2006206999.tif 000007
【００４５】
鋼管No.1〜No.36の比較から、Ｗを本発明範囲内含有することにより、Cr、Mo、Ni、Cu単独含有の場合に比べて、強度(硬さ)−靭性バランスが向上することがわかる。また、（２）式を満足する加熱温度で焼入れ処理を施すことにより、同じ硬さに調整した場合，比較例であるＷ無添加材(鋼板No.Ａ)やＷ少量添加材（鋼板No.Ｇ）に比べて靭性が良好になっていることがわかる。なお、（２）式を満足しない加熱温度で焼入れ処理を施した場合には、化学組成が本発明範囲でも靭性が低下している。また、電縫鋼管の化学組成を本発明範囲内の化学組成とすることにより、高い焼入れ加熱温度で焼入れ処理しても焼戻後に安定して高靭性を確保できることがわかる。
【００４６】
本発明例は、焼入れ処理または焼入れ焼戻処理後に、ＨＶ400以上の高強度と、vＴrs−110℃以下の高靭性を安定して得られる製造条件の範囲が広く、強度(硬さ)−靭性バランスに優れたスタビライザを安定して製造できる電縫鋼管であることがわかる。一方、本発明の範囲を外れる比較例は、とくに高い焼入れ加熱温度で焼入れ処理を施すと、焼入れ焼戻後の靭性の低下が著しい。
(実施例２)
表１に示す組成の熱延鋼板（鋼板No.Ａ、No.Ｆ）を、冷間で管状に成形したのち、突き合わせ部を高周波電気抵抗溶接方法を用いて溶接して電縫鋼管No.ＡＡ、No.ＦＡ（外径30.5mmφ×肉厚7mm）および電縫鋼管（外径89mmφ×肉厚7mm）とした。電縫鋼管（外径89mmφ×肉厚7mm）については、さらに加熱温度：920℃、仕上げ温度：790℃とする縮径圧延（縮径率：66％）を施して、外径30.5mmφ×肉厚7mm の電縫鋼管No. ＡＢ、No.ＦＢとした。
【００４７】
これら電縫鋼管No.ＡＡ〜No.ＦＢをそれぞれ所定長さに切断し、冷間の回転引き曲げ加工による成形工程を施し、所定のスタビライザ形状に成形した。なお、曲げ加工は、内側の曲げ半径が鋼管直径の２倍とする90°曲げとした。ついで、スタビライザ形状の両端部をクランプして通電により曲げ部の外側外表面温度が900℃となるように加熱したのち、水槽に浸漬して急冷する焼入れ処理を施した。焼入れ処理後、300℃で20min間保持する焼戻処理を施した。
【００４８】
得られた中空スタビライザについて、曲げ部の内側の硬さを実施例１と同様な測定方法で測定した。また、中空スタビライザの曲げ部の内側に隣接する直管部から実施例１と同様にシャルピー試験片を採取してシャルピー衝撃試験を実施し、破面遷移温度vＴrsを求め、靭性を評価した。
得られた結果を表３に示す。
【００４９】
【表６】
2006206999.tif 000008
【００５０】
縮径圧延を施された電縫鋼管No.Ｂを用いた中空スタビライザでは、縮径圧延を施さない電縫鋼管を用いた中空スタビライザに比べて、曲げ部内側に隣接する直管部の靭性が向上していることがわかる。
【図面の簡単な説明】
【００５１】
【図１】硬さと靭性vＴrsの関係に及ぼす合金元素の影響を示すグラフである。
【図２】硬さＨＶ450での靭性vTrsと、焼入れ処理時の加熱温度Ｔとの関係に及ぼすＷ含有量の影響を示すグラフである。
【図３】硬さＨＶ450での靭性に及ぼす焼入れ処理時の加熱温度ＴとＷ含有量の関係を示すグラフである。
【図１】
2006206999.tif 000009
【図２】
2006206999.tif 000010
【図３】
2006206999.tif 000011